(57)【特許請求の範囲】
【請求項１】
加熱部材と共に画像を担持する記録材を挟持搬送しつつ加熱するためのニップ部を形成する加圧ローラであって、少なくとも、芯金と、弾性層と、離型層と、前記弾性層と前記離型層を接着するための接着層と、を有する加圧ローラにおいて、
前記接着層がモノマー電解質を含有し、
前記モノマー電解質はフッ素系界面活性剤であることを特徴とする加圧ローラ。
【請求項２】
前記フッ素系界面活性剤はフルオロアルキルスルホン酸誘導体であることを特徴とする請求項１に記載の加圧ローラ。
【請求項３】
前記フルオロアルキルスルホン酸誘導体は、スルホン酸、ジスルホン酸、スルホンイミド、スルホンアミドのうちのいずれかを含むことを特徴とする請求項２に記載の加圧ローラ。
【請求項４】
前記接着層の厚さが１μｍ以上４０μｍ以下であることを特徴とする請求項１乃至３のいずれか一項に記載の加圧ローラ。
【請求項５】
加熱部材と、前記加熱部材と共に画像を担持する記録材を挟持搬送しつつ加熱するためのニップ部を形成する加圧ローラと、を有する定着装置において、
前記加圧ローラが請求項１乃至４のいずれか一項に記載の加圧ローラであることを特徴とする定着装置。
【請求項６】
前記加熱部材と前記加圧ローラの少なくとも一方に、記録材上の画像を記録材に押し付ける向きの電圧を印加する電圧印加手段を有することを特徴とする請求項５に記載の定着装置。
【請求項７】
加熱部材と共に画像を担持する記録材を挟持搬送しつつ加熱するためのニップ部を形成する加圧ローラであって、少なくとも、芯金と、弾性層と、離型層と、前記弾性層と前記離型層を接着するための接着層と、を有する加圧ローラにおいて、
前記接着層は、接着成分を有するシリコーンゴムで形成され、モノマー電解質を含有していることを特徴とする加圧ローラ。
【請求項８】
前記シリコーンゴム１００部に対する前記モノマー電解質の含有量は、０．００５部以上３部以下であることを特徴とする請求項７に記載の加圧ローラ。
【請求項９】
前記モノマー電解質はフッ素系界面活性剤であることを特徴とする請求項７又は８に記載の加圧ローラ。
【請求項１０】
前記フッ素系界面活性剤はフルオロアルキルスルホン酸誘導体であることを特徴とする請求項９に記載の加圧ローラ。
【請求項１１】
前記フルオロアルキルスルホン酸誘導体は、スルホン酸、ジスルホン酸、スルホンイミド、スルホンアミドのうちのいずれかを含むことを特徴とする請求項１０に記載の加圧ローラ。
【発明の詳細な説明】
【技術分野】
【０００１】
本発明は、電子写真複写機、電子写真プリンタなどの画像形成装置に搭載する定着装置に用いれば好適な加圧ローラ、及びこの加圧ローラを有する定着装置に関する。
【背景技術】
【０００２】
電子写真式のプリンタや複写機に搭載する定着装置として、ハロゲンヒータと、このハロゲンヒータにより加熱される定着ローラと、その定着ローラと接触してニップ部を形成する加圧ローラと、を有する熱ローラ方式のものがある。
また、定着装置として、セラミックス製の基板上に発熱抵抗体を有するヒータと、このヒータに接触しつつ移動する定着フィルムと、その定着フィルムを介してヒータとニップ部を形成する加圧ローラと、を有するフィルム加熱方式のものがある。
熱ローラ方式、或いはフィルム加熱方式の定着装置は、何れも未定着トナー画像を担持する記録材をニップ部で挟持搬送しつつ記録材にトナー画像を加熱定着するものである。
これらの方式に用いられる定着ローラや定着フィルム、そして加圧ローラの表層にもトナーの付着を防止するために離型層を設けるのが一般的であり、フッ素樹脂が好適に用いられる。
しかしながら、フッ素樹脂は高絶縁材料であるため、帯電しやすく静電気が逃げにくい性質を持つ。このため、未定着トナー画像を担持した記録材が定着装置のニップ部に搬送されると、未定着トナーが電気的に定着ローラや定着フィルム表面に付着し、定着ローラや定着フィルムの周回時に記録材に定着する、いわゆる静電オフセット画像（以後静電オフセットと称す）が発生してしまうことがある。
従って、離型層のフッ素樹脂が帯電しないようにフッ素樹脂に帯電制御剤を分散させた提案や、加圧ローラの層の一部、または複数層を低抵抗化する提案、定着ローラ又は定着ベルトのゴム層に帯電防止剤を含有させた提案がされている。
【０００３】
例えば、特許文献１には内部に発熱体を有する定着部材と、定着部材に対向して回転自在に配設された加圧ローラとを備えた定着装置において、上記加圧ローラは、導電性の芯金上に弾性層を有し、弾性層上に導電性ＰＦＡチューブの表層が形成されている定着装置が提案されている。
また、特許文献２には加圧ローラの表面から順に離型層、接着層、弾性層、芯金とし、離型層は絶縁性であり、接着層を導電性とした構成の加圧ローラが提案され、接着層に分散させる粒子としてカーボンブラックが開示されている。
また、特許文献３には１分子中に少なくとも２個の珪素原子と結合するアルケニル基を含有するオルガノポリシロキサン１００質量部と、このオルガノポリシロキサンを硬化する硬化剤の効果有効量とに、帯電防止剤を０．００１〜２質量部含有する定着ローラ又は定着ベルト用絶縁性シリコーンゴム組成物が提案され、ゴム弾性層への適用が開示されている。
【先行技術文献】
【特許文献】
【０００４】
【特許文献１】特開平０４−０１９６８７号公報
【特許文献２】特開２００２−２５８６４９号公報
【特許文献３】特開２００６−２６５３４０号公報
【発明の概要】
【発明が解決しようとする課題】
【０００５】
しかしながら、従来の構成では静電オフセットと加圧ローラ汚れに関して以下のような課題を持っている。
静電オフセットは加圧ローラの表面電位が摩擦帯電により過度に上昇した場合などに、記録材から定着フィルム又は定着ローラ表面にトナーを引き付ける電界が形成されて発生するもので、オフセット画像は画像全面に連続的に発生する。一方トナー汚れは加圧ローラ表層にオフセットトナーが付着堆積することであり、あるタイミングで記録材裏面に塊としてトナーが付着し、画像不良となる。
【０００６】
ここで、加圧ローラ表層に導電性ＰＦＡチューブを設ける従来例の場合、加圧ローラのトナー汚れが生じ易い。この導電性ＰＦＡチューブは導電性を出すために絶縁性ＰＦＡにカーボンを添加しており、導電性材料を含有しない絶縁性のＰＦＡチューブに比べて静電オフセットは優れるがトナーの離型性が劣っている。
なお、カーボンの添加量を減らすことで離型性は向上するものの、逆に静電オフセットは悪化していくため、カーボン添加での導電性ＰＦＡチューブは静電オフセットと加圧ローラ汚れがトレードオフの関係にある。
また、加圧ローラの離型層を絶縁性のフッ素樹脂チューブのみで構成し、離型層と弾性層間の接着層をカーボンブラック等の電子導電性粒子を分散した構成の加圧ローラは、定着装置の構成によっては静電オフセット抑制能力が低い場合があった。
従って、本発明の目的は加圧ローラトナー汚れを発生させること無く、安定して静電オフセットの抑制ができる加圧ローラ、及び定着装置を提供することである。
【課題を解決するための手段】
【０００７】
上述の課題を解決するための本発明は、加熱部材と共に画像を担持する記録材を挟持搬送しつつ加熱するためのニップ部を形成する加圧ローラであって、少なくとも、芯金と、弾性層と、離型層と、前記弾性層と前記離型層を接着するための接着層と、を有する加圧ローラにおいて、前記接着層がモノマー電解質を含有し、前記モノマー電解質はフッ素系界面活性剤であることを特徴とする。
また、本発明は、加熱部材と共に画像を担持する記録材を挟持搬送しつつ加熱するためのニップ部を形成する加圧ローラであって、少なくとも、芯金と、弾性層と、離型層と、前記弾性層と前記離型層を接着するための接着層と、を有する加圧ローラにおいて、前記接着層は、接着成分を有するシリコーンゴムで形成され、モノマー電解質を含有していることを特徴とする。
【発明の効果】
【０００８】
本発明によれば、加圧ローラの表面が過度に帯電しなくなり、静電オフセットの抑制と加圧ローラ汚れ防止の両立が出来る。
【図面の簡単な説明】
【０００９】
【図１】定着装置の概略構成図
【図２】実施例１１の説明図
【発明を実施するための形態】
【００１０】
（１）定着装置６
定着装置を搭載する画像形成装置は、周知の構成なので説明は割愛する。図１は本例で用いた定着装置６の概略構成模型図である。２１は横断面略半円弧状・樋型で、図面に垂直方向を長手とする横長のフィルムガイド部材（ステイ）、２２はこのフィルムガイド部材２１の下面の略中央部に長手に沿って形成した溝内に収容保持させた横長のヒータ、２３はこのヒータ付きのフィルムガイド部材２１にルーズに外嵌させたエンドレスベルト状の耐熱性ベルト（定着フィルム）である。これら２１〜２３が本実施例の加熱部材を構成している。２４はベルト２３を挟ませてヒータ２２の下面に圧接させた加圧ローラである。
【００１１】
Ｎは耐熱性ベルト２３を挟ませてヒータ２２と加圧ローラ２４によって形成した定着ニップ部である。加圧ローラ２４は、駆動源Ｍによって回転駆動される。フィルムガイド部材２１は、例えば、ＰＰＳ（ポリフェニレンサルファイト）や液晶ポリマー等の耐熱性樹脂の成形品である。
ヒータ２２は、アルミナ、ＡｌＮ等の横長・薄板状のヒータ基板２２ａ、その表面側（フィルム摺動面側）に長手に沿って形成具備させた線状あるいは細帯状のＡｇ／Ｐｄなどの抵抗発熱体２２ｂ、ガラス層等の薄い表面保護層２２ｃ、ヒータ基板２２ａの裏面側に配設したサーミスタ等の温度検知素子２２ｄ等からなる全体に低熱容量のセラミックヒータである。このセラミックヒータ２２は発熱体２２ｂに対する電力供給により迅速に昇温した後、温度検知素子２２ｄを含む電力制御部により所定の定着温度（制御目標温度）を維持するように制御される。
耐熱性ベルト２３は、熱容量を小さくして装置のクイックスタート性を向上させるために、膜厚を総厚４００μｍ以下、好ましくは５０μｍ以上３００μｍ以下とした複合層フィルムである。
耐熱性ベルト２３の基層は、ポリイミド、ポリアミドイミド、ＰＥＥＫ等の耐熱性樹脂、あるいは耐熱性、高熱伝導性を有するＳＵＳ、Ａｌ、Ｎｉ、Ｔｉ、Ｚｎ等の金属部材を単独ないし複合して形成してある。基層の上にトナー定着性能を良化させるための弾性層を形成しても良く、熱伝導フィラー、補強材等が添加されたシリコーンゴム、フッ素ゴム等が好適に用いられる。
耐熱性ベルト離型層のメインポリマーはフッ素樹脂で構成され、具体例を列挙すれば次の通りである。ポリビニリデンフルオライド、ポリフッ化ビニルなどの単独ポリマー、エチレンと４フッ化エチレンとの２元共重合体（以下ＥＴＦＥと略す）、エチレンと３フッ化塩化エチレンとの２元共重合体、４フッ化エチレンとパーフルオロアルキルビニルエーテルとの２元共重合体（以下ＰＦＡと略す）、４フッ化エチレンと６フッ化ポリプロピレンとの２元共重合体などである。なかでも成形性、耐熱性、耐屈曲性などの点からＰＦＡとＥＴＦＥとがより好ましい。それぞれ単独で、或いは２種以上を組み合わせて使用することができる。離型層には必要に応じてカーボンブラック、イオン導電性物質等の導電性部材を含有させても良い。
【００１２】
加圧ローラ２４は、鉄やアルミニウム等の材質の芯金２４ａと、次の（２）項で詳述する材料、製造法にて得られるゴム弾性層２４ｃ、接着層２４ｂ及び２４ｄ、離型層２４ｅ等からなる。
定着ニップ部Ｎで記録材Ｐ上のトナーを電気的に記録材上に保持させるための電圧印加回路２５を加圧ローラ２４の芯金２４ａに電気的に接続してある。電圧印加回路２５の接続は弾性層２４ｃや接着層２４ｂ及び２４ｄからでも良い。なお、電圧印加回路は加圧ローラに接続しても良いし、加熱部材に接続しても良い。また、電圧印加回路を加圧ローラと加熱部材に別々に接続しても良い。
耐熱性ベルト２３は、少なくとも画像形成実行時に加圧ローラ２４が矢印ｂの反時計方向に回転駆動されることで、加圧ローラ２４の回転に従動する。つまり、加圧ローラ２４を駆動すると定着ニップ部Ｎにおいて加圧ローラ２４と耐熱性ベルト２３の外面との摩擦力で耐熱性ベルト２３に回転力が作用するのである。耐熱性ベルトが回転している際には、耐熱性ベルト内面が定着ニップ部Ｎにおいてヒータ２２の表面である下面に密着して摺動する。この場合、耐熱性ベルト２３の内面とこれが摺動するヒータ２２下面との摺動抵抗を低減するために両者間に耐熱性グリス等の潤滑剤を介在させるとよい。
記録材Ｐが定着ニップ部Ｎで挟持搬送されることにより記録材Ｐに担持されたトナー像は加熱定着される。そして、定着ニップ部Ｎを通った記録材Ｐは耐熱性ベルト２３の外面から分離されて搬送される。
本例のようなフィルム加熱方式の定着装置６は、熱容量が小さく昇温の速いヒータ２２を用いることができ、ヒータ２２が所定の温度に達するまでの時間を大きく短縮できる。常温からでも容易に高温に立ち上げることができるため、非プリント時に装置が待機状態にあるときのスタンバイ温調をする必要がなく省電力化できる。また、回転する耐熱性ベルト２３には定着ニップ部Ｎ以外には実質的にテンションが作用しておらず、ベルト寄り移動規制手段としては耐熱性ベルト２３の端部を単純に受け止めるだけのフランジ部材のみを配設している。
【００１３】
（２）加圧ローラ２４
上記定着装置６における加圧部材としての加圧ローラ２４について、それを構成する材料、成型方法等を以下に詳細に説明する。
【００１４】
２−１）加圧ローラ２４の層構成
本発明の加圧ローラ２４は、芯金２４ａの外周に、少なくとも、
１：シリコーンゴムに代表されるような柔軟で耐熱性のある材料からなる弾性層２４ｃ。
２：フッ素樹脂に代表される高離型性能を有する離型層２４ｅ。
３：シリコーンゴム接着剤にモノマー電解質を含有した、弾性層２４ｃと離型層２４ｅを接着させるための接着層２４ｄ。
を積層した加圧ローラである。必要に応じて、以下の層を付け加えても良い。
４：芯金２４ａと弾性層２４ｃを接着させるための接着層２４ｂ。
また、本件の機能を損なわない範囲であれば上記層の複数化は何ら問題ない。
【００１５】
２−１−１）芯金２４ａ
鉄やアルミニウム製の芯金が好適に用いられ、予めサンドブラスト等で表面を活性化した後、メチレンクロライドや炭化水素系洗浄剤あるいは水系洗浄剤等で脱脂しても良い。
【００１６】
２−１−２）接着層２４ｂ
過酸化物加硫型シリコーンゴム用のプライマーや付加型シリコーゴム用のプライマーを使用することにより芯金２４ａと弾性層２４ｃを強固に接着することが可能となる。必要に応じて１２０℃乃至１７０℃で３０分乃至１時間程度、焼成して使用すれば良い。
【００１７】
２−１−３）弾性層２４ｃ
弾性層２４ｃは前述の通り定着ニップ部Ｎを形成するための層であり、ソリッドゴム弾性層、発泡ゴム層としても良い。加圧ローラ２４に用いられる弾性層２４ｃの厚さは所望の幅の定着ニップ部Ｎを形成することができる厚さであれば特に限定されないが、２〜１０ｍｍであることが好ましい。
【００１８】
弾性層２４ｃのメインポリマーとしては以下のいずれのものも好適に用いられる。例えば、高温加硫型シリコーンゴム（ＨＴＶ）、付加反応硬化型シリコーンゴム（ＬＴＶ）、縮合反応硬化型シリコーンゴム（ＲＴＶ）、フッ素ゴム、またはこれらの混合物等が挙げられる。具体的には、例えば、ジメチルシリコーンゴム、フロロシリコーンゴム、メチルフェニルシリコーンゴム、ビニルシリコーンゴム等のシリコーンゴム；フッ化ビニリデンゴム、テトラフルオロエチレン−プロピレンゴム、テトラフルオロエチレン−パーフルオロメチルビニルエーテルゴム、ホスファゼン系フッ素ゴム、フルオロポリエーテル等のフッ素ゴム等を使用することができる。これらのメインポリマーは、それぞれ単独で、或いは２種以上を組み合わせて使用することができる。カーボンブラックおよび湿式シリカや乾式シリカなどの補強性充填材、炭酸カルシウム、石英粉などの増量充填材を上記メインポリマーに付与しても良い。
【００１９】
また、導電性を付与させるために、充填材として各種の導電性付与剤を使用して体積固有抵抗値を低くしても良い。これら導電性付与剤としてはアセチレンブラックやケッチェンブラック等の導電性カーボンブラック、グラファイト、銀、銅、ニッケルなどの金属粉、導電性亜鉛華、導電性炭酸カルシウム、カーボン繊維などが例示されるがカーボンブラックが一般的である。
また、弾性層２４ｃを発泡体層とする場合は、前述したメインポリマーの中にガラスバルーン、シリカバルーン等の中空球状充填材を分散させれば良い。
上記メインポリマーに所望の充填材を所定量配合分散し、金型注型法、リングコート法、等の公知の方法にて芯金２４ａ上の接着層２４ｂ上に被覆形成し、加熱硬化後脱型すれば良い。
【００２０】
２−１−４）接着層２４ｄ
加圧ローラに具備される接着層２４ｄは、従来の電子導電系添加剤に比べて良好な帯電性能を示すのが特徴である。接着層２４ｄに用いる主たる材料としてはシリコーンゴム接着剤タイプが、耐熱性、接着性、加工性の面で好適であり、接着層２４ｄはシリコーンゴム接着剤にモノマー電解質を含有している。シリコーンゴム接着剤タイプとしては、以下の材料を用いることで弾性層２４ｃと離型層２４ｅを強固に接着することが可能となる。タイプＡ：市販されている付加型シリコーンゴム接着剤。
タイプＢ：接着性付与剤を配合していない付加型シリコーンゴム組成物に接着性付与剤を配合した組成物。
【００２１】
後述するモノマー電解質を溶剤で希釈したものと混合することで、タイプＡ、タイプＢ共に本発明の接着層２４ｄとして用いることが出来る。
接着層２４ｄの厚みとしては１μｍ以上４０μｍ以下が好ましい。１μｍより薄くするのは塗工上困難であり、４０μｍを越えると加圧ローラとしての弾性層の機能に影響を及ぼす。例えば低熱伝導（断熱性）、或いは高熱伝導等を弾性層に付与させた効果が、接着層が厚くなることで低減してくるなどが挙げられる。
また、接着層２４ｄの接着性付与剤が弾性層２４ｃのメインポリマーと反応し、弾性層の硬度が上がってしまうことが稀に生じる。この現象はメインポリマーの種類にもよるが、接着層２４ｄの厚みが厚いほど接着性付与剤の反応量が増えてしまうため、弾性層硬度変化の観点でも接着層２４ｄの厚みとしては４０μｍ以下が好ましい。
シリコーンゴム接着剤に含有させるモノマー電解質としては、高耐熱性の観点よりフッ素系の界面活性剤が好ましい。フッ素系界面活性剤の中では、フルオロアルキルスルホン酸誘導体のスルホン酸、ジスルホン酸、スルホンイミド、スルホンアミドから選ばれる以下の物質が好適に用いられる。
【００２２】
例えばスルホン酸としては、トリフルオロメタンスルホン酸リチウム、トリフルオロメタンスルホン酸カリウム、トリフルオロメタンスルホン酸ナトリウム、トリフルオロメタンスルホン酸アンモニウム、ペンタフルオロエタンスルホン酸カリウム、ペンタフルオロエタンスルホン酸リチウム、ペンタフルオロエタンスルホン酸ナトリウム、ペンタフルオロエタンスルホン酸アンモニウム、ヘプタフルオロプロパンスルホン酸カリウム、ヘプタフルオロプロパンスルホン酸リチウム、ヘプタフルオロプロパンスルホン酸ナトリウム、ヘプタフルオロプロパンスルホン酸アンモニウム、ノナフルオロブタンスルホン酸カリウム、ノナフルオロブタンスルホン酸リチウム、ノナフルオロブタンスルホン酸ナトリウム、ノナフルオロブタンスルホン酸アンモニウム、ペルフルオロブタンスルホン酸カリウム、ペルフルオロブタンスルホン酸リチウムなどである。
【００２３】
ジスルホン酸としては、１，１，２，２，３，３−ヘキサフルオロプロパン−１，３−ジスルホン酸、１，１，２，２，３，３−ヘキサフルオロプロパン−１，３−ジスルホン酸二カリウム塩、１，１，２，２，３，３−ヘキサフルオロプロパン−１，３−ジスルホン酸二ナトリウム塩、１，１，２，２，３，３−ヘキサフルオロプロパン−１，３−ジスルホン酸二アンモニウム塩、１，１，２，２，３，３−ヘキサフルオロプロパン−１，３−ジスルホン酸二リチウム塩などである。
【００２４】
スルホンイミドとしては、ビス（ヘプタフルオロプロパンスルホニル）イミドカリウム塩、ビス（ヘプタフルオロプロパンスルホニル）イミドリチウム塩、ビス（ヘプタフルオロプロパンスルホニル）イミドナトリウム塩ビス（ヘプタフルオロプロパンスルホニル）イミドアンモニウム塩、ビス（ノナフルオロブタンスルホニル）イミドカリウム塩、ビス（ノナフルオロブタンスルホニル）イミドナトリウム塩、ビス（ノナフルオロブタンスルホニル）イミドアンモニウム塩、ビス（ノナフルオロブタンスルホニル）イミドリチウム塩、シクロ−ヘキサフルオロプロパン−１，３−ビス（スルホニル）イミドカリウム塩、シクロ−ヘキサフルオロプロパン−１，３−ビス（スルホニル）イミドナトリウム塩、シクロ−ヘキサフルオロプロパン−１，３−ビス（スルホニル）イミドアンモニウム塩、シクロ−ヘキサフルオロプロパン−１，３−ビス（スルホニル）イミドリチウム塩などである。
【００２５】
スルホンアミドとしては、トリフルオロメタンスルホンアミドカリウム塩、ペンタフルオロエタンスルホンアミド、ペンタフルオロエタンスルホンアミドカリウム塩、ヘプタフルオロプロパンスルホンアミド、ヘプタフルオロプロパンスルホンアミドカリウム塩、ノナフルオロブタンスルホンアミドカリウム塩などである。
フルオロアルキルスルホン酸誘導体は分解温度が非常に高温で、高イオン電導性を有しているため、シリコーンゴムに含有させるのに適している。フルオロアルキルスルホン酸誘導体のシリコーンゴムに対する添加量はシリコーンゴム１００部に対して０．００５部以上３部以下が好ましい。ここで添加量には溶剤の量は含まない原料のみの量である。０．００５部以下では帯電抑制効果が不足し、３部より多いと接着性が悪化する。
シリコーンゴム接着剤へのモノマー電解質の含有は、モノマー電解質を有機溶剤に混ぜた溶液をシリコーンゴムと混合すれば良い。シリコーンゴム接着剤には、充填材として各種の導電性付与剤と併用しても良い。
【００２６】
２−１−５）離型層２４ｅ
離型層２４ｅとしては、例えば、以下に例示列挙するフッ素樹脂をチューブ状に成形したもの、或いは塗料化したものが用いられる。
【００２７】
ポリビニリデンフルオライド、ポリフッ化ビニルなどの単独ポリマー、エチレンと４フッ化エチレンとの２元共重合体（以下ＥＴＦＥと略す）、エチレンと３フッ化塩化エチレンとの２元共重合体、４フッ化エチレンとパーフルオロアルキルビニルエーテルとの２元共重合体（以下ＰＦＡと略す）、４フッ化エチレンと６フッ化ポリプロピレンとの２元共重合体などである。なかでも成形性、耐熱性、耐屈曲性などの点からＰＦＡとＥＴＦＥとがより好ましい。
種類としては、強度や加工性の観点からチューブ状のものが好ましい。離型層２４ｅの厚みは、１００μｍ以下とするのが好ましい。積層した際に下層の弾性層２４ｃの弾性を維持し、加圧部材としての表面硬度が高くなりすぎることを抑制できるからである。
離型層２４ｅの内面は、予め、ナトリウム処理やエキシマレーザ処理、アンモニア処理等を施すことで、接着性を向上させることが出来る。離型層２４ｅの被覆方法は、金型からローラを脱型した後、前記接着層２４ｄを潤滑材として被覆する方法を用いることが出来る。前記材料を塗料化したものをコーティングすることにより離型層２４ｅを形成しても良い。
加圧ローラ２４に具備される接着層２４ｄは、帯電抑制性能が高いことが特徴であるが、併せて加圧ローラ２４の弾性層２４ｃを低抵抗化することで、更に良好な電荷減衰性能を有する加圧ローラ２４とすることが出来る。
【００２８】
また、加圧ローラ２４に電圧印加手段により電圧を印加することで、静電オフセットを抑制する効果を更に高めることが出来る。電圧印加手段は加熱部材に設けても良いし両方に設けても良い。
ここで、本例のようなフィルム加熱方式以外の方式、例えば熱ローラ方式等においても以下に述べる加圧ローラ、及び前記電圧印加手段を有する構成にすることで同様な効果を得ることが出来る。
【００２９】
以下に、実施例を用いてより具体的に本発明を説明する。
【００３０】
（実施例１）
まず、表面をサンドブラスト処理したφ２３の鉄製芯金２４ａの外周に、接着層２４ｂとして付加硬化型シリコーンゴム用プライマー（商品名：ＤＹ３９−０５１  Ａ＆Ｂ；東レ・ダウコーニング社製の「Ａ液」及び「Ｂ液」を等量混合）をスプレー塗布し１５０℃で３０分間焼成した。
【００３１】
次に鉄製芯金２４ａが中心部に装着された内径３０ｍｍの成型金型内に、東レ・ダウコーニング社製の付加硬化型液状導電シリコーンゴム材料ＤＹ３５−１３４９ＳＣ  Ａ＆Ｂ（体積抵抗値は１０６Ω・ｃｍ品）の  Ａ液（主剤）／Ｂ液（硬化剤）各５０部を注型し、１５０℃で１時間、１次加硫を行った後、金型から脱型して弾性層２４ｃを得た。（以後ロール状成形物Ａと称す）
次に接着層２４ｄとして、付加硬化型シリコーンゴム接着剤（商品名：ＳＥ１８１９ＣＶ；東レ・ダウコーニング社製の「Ａ液」及び「Ｂ液」を等量混合１００部）にペンタフルオロエタンスルホン酸カリウム（Ｃ２Ｆ５ＳＯ３Ｋ）０．５部を添加したものを用いてロール状成形物Ａ上に５μｍの厚さで均一塗布した。（以後ロール状成形物Ｂと称す）
離型層２４ｅは厚み５０μｍのチューブ形状とし、デュポン社製のＰＦＡ（商品名：４５１ＨＰ−Ｊ）を用いた。
上記した離型層２４ｅであるフッ素樹脂チューブをロール状成形物Ｂ上に被覆し、２００℃で４時間加熱硬化を行った後、余分な端部部分をカットすることで本実施例の加圧ローラ２４を得た。
定着ベルト２３は、基層に外形Φ３０、厚み３０μｍのＳＵＳ材を用い、基層の上にアルミナフィラーを添加したシリコーンゴム弾性層を２５０μｍ、シリコーンゴム弾性層の上に離型層として厚み１５μｍのＰＦＡをコーティング被覆したものを用いた。
定着ベルト２３の基層は接地し、加圧ローラの芯金にプラス６００Ｖ印加する構成とした。
【００３２】
（静電オフセット評価）
以下の手法で静電オフセットを評価した。本実施例の定着器を、ＬＢＰ（レーザービームプリンター）であるＨＰ−Ｌａｓｅｒ  Ｊｅｔ  Ｐ４５１５（Ａ４  ６０枚／分）に組み込み、Ｎｅｅｎａｈ  Ｐａｐｅｒ社製のＮｅｅｎａｈ  Ｂｏｎｄ  ６０ｇ／ｍ２紙を低温低湿環境（１５℃／１０％）に放置した紙にハーフトーン画像パターンを連続５０枚通紙して静電オフセットを評価した。なお、本評価に用いているトナーはマイナス極性に帯電する特性を持つネガトナーを用いて評価している。
【００３３】
評価は以下のように分類した。
○：全く発生しない。
△：極まれに部分的に発生する。
×：醜いオフセットが発生する。
【００３４】
（電位測定）
上記静電オフセット評価時に加圧ローラ２４の表面電位Ｖｐと定着ベルト２３の表面電
位ＶｂをＴＲＥＫ  ＪＡＰＡＮ社製の表面電位計（Ｍｏｄｅｌ  ３４４）にて測定した。
そしてオフセット電位を、電位差Ｖｏ＝Ｖｐ−Ｖｂとして求めた。この電位差Ｖｏがプラスであること、更には値が大きいほどトナーを記録材Ｐ上に引き付ける力が強いため、静電オフセットには有効であり、画像のレベルとほぼ等しい判断が出来る。便宜上、上記３種類に分類しているが、上記電位差Ｖｏが大きいほど静電オフセットには有効と判断出来る。
【００３５】
（トナー汚れ）
トナー汚れの評価には炭酸カルシウムを填料としたＢｏｉｓｅ  Ｃａｓｃａｄｅ社製の７５ｇ／ｍ２（商品名：Ｘ−９）を用いて評価した。上記ＬＢＰ及び本実施例の定着器を用いて、低温低湿環境下（１５℃／１０％）で２枚通紙後１０分放置を繰り返すプリントモードで５０００枚通紙し、加圧ローラ汚れを評価し以下のように分類した。
◎：全く発生しない。
○：加圧ローラに軽微な汚れが発生するが、紙上には付着しない。
×：加圧ローラが醜く汚れ、紙上にも付着する。
【００３６】
（実施例２、３）
接着層２４ｄの付加硬化型シリコーンゴム接着剤１００部に対する、ペンタフルオロエタンスルホン酸カリウム（Ｃ２Ｆ５ＳＯ３Ｋ）の配合を表１に記載したように変更した以外は実施例１と同様とする。
【００３７】
（実施例４）
接着層２４ｄの付加硬化型シリコーンゴム接着剤１００部に対して、トリフルオロメタンスルホン酸リチウム（ＣＦ３ＳＯ３Ｌｉ）０．５部を含有させたものを用いた以外は実施例１と同様とする。
【００３８】
（実施例５）
接着層２４ｄの付加硬化型シリコーンゴム接着剤１００部に対して、１，１，２，２，３，３−ヘキサフルオロプロパン−１，３−ジスルホン酸二カリウム塩（ＫＯ３ＳＣＦ２ＣＦ２ＣＦ２ＳＯ３Ｋ）０．５部を含有させたものを用いた以外は実施例１と同様とする。
【００３９】
（実施例６）
接着層２４ｄの付加硬化型シリコーンゴム接着剤１００部に対して、ビス（ヘプタフルオロプロパンスルホニル）イミドカリウム塩（（Ｃ３Ｆ７ＳＯ２）２ＮＫ）０．５部を含有させたものを用いた以外は実施例１と同様とする。
【００４０】
（実施例７）
接着層２４ｄの付加硬化型シリコーンゴム接着剤１００部に対して、トリフルオロメタンスルホンアミドカリウム塩（ＣＦ３ＳＯ２ＮＨＫ）０．５部を含有させたものを用いた以外は実施例１と同様とする。
【００４１】
（実施例８、９）
接着層２４ｄの厚みを表１に記載したように変更した以外は実施例１と同様とする。
【００４２】
（実施例１０）
加圧ローラに電圧を印加せずに芯金を接地した以外は実施例１と同様とする。
【００４３】
（実施例１１）
図２に示すように電圧印加回路を２個（２５、２６）定着装置６に設け、１つは定着ベルト２３基層にマイナス４００Ｖの電圧を印加し、もう１つは実施例１と同様に加圧ローラ２４の芯金２４ａにプラス６００Ｖ印加する構成とした。なお、加圧ローラ２４は実施例１と同様とする。
【００４４】
（比較例１）
接着層２４ｄの付加硬化型シリコーンゴム接着剤１００部に対する、ペンタフルオロエタンスルホン酸カリウム（Ｃ２Ｆ５ＳＯ３Ｋ）の配合を表１に記載したように変更した以外は実施例１と同様とする。
【００４５】
（比較例２）
接着層２４ｄとして、付加硬化型シリコーンゴム接着剤（商品名：ＳＥ１８１９ＣＶ；東レ・ダウコーニング社製の「Ａ液」及び「Ｂ液」を等量混合１００部）のみを用い、定着ベルト、加圧ローラ共に電圧を印加せずに接地した。
【００４６】
（比較例３）
加圧ローラ２４の芯金にプラス６００Ｖ印加した以外は比較例２と同様とする。
【００４７】
（比較例４）
接着層２４ｄとして、付加硬化型シリコーンゴム接着剤（商品名：ＳＥ１８１９ＣＶ；東レ・ダウコーニング社製の「Ａ液」及び「Ｂ液」を等量混合１００部）に導電性カーボンブラックとしてケッチェンブラックＥＣ６００−ＪＤ（商品名、ライオン製）を３部添加した以外は実施例１と同様とする。
【００４８】
（比較例５）
離型層２４ｅのフッ素樹脂チューブを、デュポン社製の低抵抗ＰＦＡ（商品名：Ｃ−９０６８）のみで構成したものを用いた以外は比較例２と同様の構成とする。
【００４９】
表１に上記実施例と比較例の評価をまとめた。
【００５０】
【表１】
0005762022.tif 000002
【００５１】
ここで比較例１から比較例３の構成においては、いずれも加圧ローラ汚れは良いが、酷い静電オフセットが発生した。これは、加圧ローラ２４の離型層２４ｅがマイナスに帯電してしまうのを抑制することが出来ないことに起因している。
比較例１に関しては電位差Ｖｏが比較例２、３に比べて良化はしているが、モノマー電解質の添加量が少ないために大きな効果は得られなかった。
また、比較例４のように接着層２４ｄへケッチェンブラックを含有させた場合は、比較例１から比較例３に対して静電オフセットを抑制する効果があるものの、極まれに部分的に静電オフセットが発生してしまった。
また、比較例５のように離型層２４ｅに低抵抗ＰＦＡチューブを用いている場合は、静電オフセットは全く発生しないものが醜い加圧ローラ汚れが発生し紙上にもトナーが付着した。
【００５２】
実施例１から実施例１１のいずれにおいても静電オフセット、加圧ローラ汚れ共に良好な結果が得られた。また、定着ベルト２３と加圧ローラ２４の電位差もプラスになっており電位的な観点でも静電オフセットに良好であることがわかる。
実施例２、実施例３、比較例１より、ペンタフルオロエタンスルホン酸カリウム（Ｃ２Ｆ５ＳＯ３Ｋ）の配合は０．００５部以上必要であることがわかる。
実施例１、実施例４よりトリフルオロメタンスルホン酸リチウム（ＣＦ３ＳＯ３Ｌｉ）においてもトリフルオロメタンスルホン酸カリウム（Ｃ２Ｆ５ＳＯ３Ｋ）と同様に良好な効果が得られた。
実施例５から実施例７より、ジスルホン酸、スルホンイミド、スルホンアミドでもスルホン酸と同様に良好な結果が得られた。
実施例８、実施例９より、接着層２４ｄの厚みが１〜４０μｍの範囲で良好な結果が得られた。
実施例１０、比較例２より加圧ローラ２４に電圧を印加しない構成においても本発明の構成において静電オフセットに効果があることがわかる。
実施例１１より定着ベルト２３、加圧ローラ２４の両方に電圧を印加し電位差Ｖｏを大きくすることで加圧ローラ汚れが全く無い状態にすることも可能であった。また、加熱部材と加圧ローラの少なくとも一方に、記録材上の画像を記録材に押し付ける向きの電圧を印加すればよいこともわかった。
定着ベルト２３と加圧ローラ２４に印加する電圧値は本実施例に限ったものではなく、定着ベルト２３と加圧ローラ２４の電位差Ｖｏを大きくするように適宜設定すればよい。
【符号の説明】
【００５３】
６  定着装置
２２  ヒータ
２３  定着ベルト
２４  加圧ローラ
２５、２６  電圧印加手段
【図１】
0005762022.tif 000003
【図２】
0005762022.tif 000004